(57)【特許請求の範囲】
【請求項１】
下記構造式で表されるピロリジニウムカチオンと硝酸塩アニオンとの組合せからなるイオン液体を含んでなり、かつラクトン溶媒、カーボネート溶媒、ニトリル溶媒、及びそれらの混合物から選択される溶媒を含んでなる組成物。
【化１】
0006309512.tif 000004
【請求項２】
前記溶媒がラクトン溶媒である、請求項１に記載の組成物。
【請求項３】
前記ラクトン溶媒が、γ−ブチロラクトン、β−ブチロラクトン、γ−バレロラクトン、δ−バレロラクトン、γ−カプロラクトン、及びそれらの混合物から選択される、請求項１又は２に記載の組成物。
【請求項４】
前記溶媒が、γ−ブチロラクトンである、請求項１乃至３のいずれかに記載の組成物。
【請求項５】
前記イオン液体が、前記組成物の全質量を基準として少なくとも２０質量％の量で存在し、かつ８０質量％までの範囲に及び得る、請求項１乃至４のいずれかに記載の組成物。
【請求項６】
前記組成物の全質量を基準として５０質量％の量の、請求項１に定義された通りのイオン性液体；及び
前記組成物の全質量を基準として５０質量％の量の、γ−ブチロラクトン
を含んでなる、請求項１乃至５のいずれかに記載の組成物。
【請求項７】
電解液である、請求項１乃至６のいずれかに記載の組成物。
【請求項８】
少なくとも１つのセルを含んでなるエネルギー貯蔵装置であって、前記セルが、セパレータによって互いに分離された正電極と負電極とを含んでなり、前記セパレータが、電解液として、請求項１乃至７のいずれかに定義された組成物を含んでなる、前記エネルギー貯蔵装置。
【請求項９】
スーパーキャパシタである、請求項８に記載のエネルギー貯蔵装置。
【請求項１０】
前記正電極及び前記負電極が炭素を主成分とする、請求項８又は９に記載のエネルギー貯蔵装置。
【発明の詳細な説明】
【技術分野】
【０００１】
本発明は、特定のイオン液体と、特定の有機溶媒タイプとの間の、オリジナルの組合せの結果として生じる新規な組成物に関する。該イオン液体は、それ自体が特定のカチオンと特定のアニオンとの間の組合せである。
【０００２】
これらの組成物は、導電率、粘度、熱安定性（特に広範囲の温度、例えば−６０℃と＋１５０℃との間）の点で、優れた特性を有する。
【０００３】
それ故、これらの組成物がスーパーキャパシタなどのエネルギー貯蔵装置の電解液として用途を見出し得ることは至極当然である。
【背景技術】
【０００４】
電気エネルギーの可逆的貯蔵を可能にする３つの大型のエネルギー貯蔵装置：通常の誘電体キャパシタ、蓄電池又は２次電気化学ジェネレータ、及びスーパーキャパシタ、がある。
【０００５】
スーパーキャパシタは、オンボードエネルギーの分野及びポータブルエネルギーのそれの双方にとり、まさに特別興味深い。
【０００６】
動作の観点からは、スーパーキャパシタは、そこから「電気化学二重層キャパシタ」（ＥＤＬＣという頭字語でも公知）という英語での名称が時に生じた、電気化学二重層の原理に基づき稼働しており、即ち、言い換えれば、電解液で含浸され、かつ絶縁性で、イオン伝導を確保する多孔質の膜によって分離された、２つの多孔質電極の表面付近において、電解液からイオンを分布させることによるエネルギー貯蔵の原理に基づいている。
【０００７】
それ故、スーパーキャパシタの基本的なセルは、総じて以下の要素：
−正電極；
−電気二重層を形成する、正電極／電解液界面；
−前記電解液で含浸された絶縁性で多孔質の膜；
−負電極；及び
−電気二重層を形成する、負電極／電解液界面
に相当し得る。
【０００８】
それぞれが電気化学二重層を形成するこれら２つの界面の存在の故に、スーパーキャパシタは概略的に、一方が正電極をもち他方が負電極をもつ、２つのキャパシタの直列結合物とみなされ得る。これらのキャパシタの双方は、該スーパーキャパシタの端子に電流を印加することにより生成され、このことが双方の電極−電解液界面に電荷領域を生じ、それ故エネルギーは、電気化学的にではなく静電的に貯蔵される。
【０００９】
３つの大型のスーパーキャパシタ：
−炭素系スーパーキャパシタであり、活性炭を主成分とする２つの電極を従来通りに組合せるもので、「電気化学二重層を備えたスーパーキャパシタ」という名称でも知られ、また正及び負極が同等であることから、非常に多くの場合対称型システムとして記載される；
−金属酸化物系スーパーキャパシタであり、貴金属酸化物（例えば、ＲｕＯ２及びＩｒＯ２）を主成分とする電極の表面における、プロトン化反応によるエネルギー貯蔵の原理に基づき稼働するもので、このタイプのスーパーキャパシタは、貴金属の使用により誘導されるコストの故に、依然として高い付加価値を付けて市場に供される；
−電池電極をスーパーキャパシタ電極と組合せたスーパーキャパシタであり、このことは、それらが二つの異なる電極を含んでなることから、これらのスーパーキャパシタに「ハイブリッドシステム」という名称、又はさらに「非対称型ハイブリッドシステム」という名称をもたらす
が存在する。
【００１０】
スーパーキャパシタによって提供される貯蔵エネルギー及び電力は、印加可能な定格電圧の二乗に依存することが公知であり、このことは言い換えれば、スーパーキャパシタの性能が、スーパーキャパシタの端子に印加可能な定格電圧の増加に働きかけることにより大いに改善され得ることを意味する。
【００１１】
それ故、スーパーキャパシタの端子の最大電位差は、電解液の性質により、また所与の電気化学的ウィンドウ内で安定して残るその適性に基づき条件付けられる。とりわけ、電解液は広い電気化学的ウィンドウにわたり安定している一方で、以下の特性：
−良好なイオン伝導率；
−高い温度範囲；及び
−イオンの良好な移動を可能にするようにする比較的低い粘度
をもつ必要があることも分かっている。
【００１２】
現在、スーパーキャパシタには３つのタイプの電解液：
−水中に溶解された塩からなる、水系電解液；
−有機溶媒中に溶解された塩からなる、有機系電解液；
−室温で液体塩からなる、イオン液体
が使用されている。
【００１３】
水系電解液については、それらが酸性（例えば、硫酸溶液）であろうと塩基性（例えば、カリウム溶液）であろうと、印加可能な定格電圧の範囲は、水分解を理由に約１Ｖに制限されており、このことが、通常の電圧（例えば、１２Ｖ）を得るために、いくつかのスーパーキャパシタユニットの複雑な配置を用いて取り掛かることを必要とする。さらに、水系媒体中ではある塩の溶解性が低いことから利用可能な温度範囲が制限され、このことが、−２０℃未満の温度におけるこれらの電解液の使用を妨げる。
【００１４】
有機系電解液については、それらは水系電解液よりも大きい電気化学的安定性のウィンドウを有する。これらの電解液の構造へ侵入するのに一般に使用される有機溶媒は、アセトニトリルである。この溶媒は非常に粘度が高いというわけではなく、塩とともに非常に良く溶解し、かつ高度に解離性である。
【００１５】
さらに：
−それは酸化及び還元条件の双方の下で高度に安定しており；
−それは双極子モーメントを有しており、このことがイオンの溶媒和を可能にし；かつ
−それは高いドナー数及び高いアクセプター数の双方を有しており、このことは、それがルイス酸及びルイス塩基の双方として挙動できることを保証する。
【００１６】
しかしながら、これらの電解液は、それらが高コストであることから、費用対効果が非常に高いわけではなく、また、その蒸気圧が高いある有機溶媒の使用は、それらがリサイクルすることが困難であり得ること、及びその使用の間に周囲大気中に蒸発し得ることから、深刻な環境問題をもたらす。
【００１７】
イオン液体については、理想的にはそれらには、何ら測定可能な蒸気圧をもたず、かつ高い熱安定性をもち、このことが、それらによる、有機溶媒が直面する環境及び安全性の問題（これが揮発性、蒸発、及び引火性又は爆発の危険の点においてであろうとなかろうと）の抑制をもたらす。
【００１８】
しかしながらイオン液体は、有意な粘度を、またそれ故に低いイオン伝導率を有し得るものであり、このことが室温での高い抵抗を引き起こす。
【００１９】
したがって、これらが水系電解液であれ、有機系電解液であれ、又はイオン液体であれ、これらの電解液の性質に固有の欠点が常に現れ、現今では、電気化学的安定性、イオン伝導率、温度安定性、及び粘度の点において、いずれの有利な特性も併せ持つ電解液は存在しない。
【発明の概要】
【課題を解決するための手段】
【００２０】
上述のギャップを埋める目的で、本発明者らはリチウム電池用の電解液として使用され得る新規な組成物を開発した。この組成物は、ピロリジニウムカチオンと硝酸塩アニオンとの組合せからなるイオン液体を含んでなり、かつラクトン溶媒、カーボネート溶媒、ニトリル溶媒、及びそれらの混合物から選択される溶媒を含んでなる。
【００２１】
ラクトン溶媒は、γ−ブチロラクトン、β−ブチロラクトン、γ−バレロラクトン、δ−バレロラクトン、及びγ−カプロラクトンから選択され得る。好ましくは、この溶媒はγ−ブチロラクトンである。
【００２２】
カーボネート溶媒は、プロピレンカーボネートなどのアルキレンカーボネートであり得る。
【００２３】
ニトリル溶媒は、アセトニトリルなどのニトリル官能基を含んでなるニトリル溶媒、及び／又は、アジポニトリル及び／又はグルタロニトリルなどの２つのニトリル官能基を含んでなるニトリル溶媒であり得る。
【００２４】
本発明の組成物においては、上述のイオン液体は、該組成物の全質量を基準として少なくとも２０質量％の量で存在でき、かつ８０質量％までの範囲に及び得る。
【００２５】
一例として、特に有効な組成物は：
−該組成物の全質量を基準として５０質量％の量の、上記に定義されたイオン性液体；及び
−該組成物の全質量を基準として５０質量％の量の、γ−ブチロラクトン
を含んでなる組成物である。
【００２６】
本発明の組成物は、広範囲の温度にわたり高い導電率を有する。
【００２７】
例えば、５０質量％のイオン性液体と、５０質量％のγ−ブチロラクトンとを含んでなる組成物については、導電率はそれぞれ−１０℃、２５℃、及び８０℃の温度において、１０ｍＳ・ｃｍ−１、３３ｍＳ・ｃｍ−１、及び６８ｍＳ・ｃｍ−１の値を有する。
【００２８】
本発明の組成物はまた、−６０℃から１３０℃までに及ぶ温度範囲といった、広範囲の温度にわたり非常に安定である。
【００２９】
本発明の組成物は、それ故、上述の有機溶媒の長所（強い導電率及び低い粘度）と、イオン液体のそれ（実質的な温度安定性及び低い蒸気圧）とを集約する。
【００３０】
本発明の組成物は、当業者の手の届く範囲内の単純な調製法によって調製され得る。
【００３１】
したがって、該組成物は以下の一連の工程：
−該組成物の構成成分（即ち、イオン液体及びラクトン溶媒）の各々を計量する工程；
−前記成分を混合することにより、該組成物を形成する工程
によって調製され得る。
【００３２】
イオン液体は、ピロリジンと硝酸との間の、ブレンステッド（Ｂｒφｎｓｔｅｄ）機構による単純な酸−塩基反応により、予め調製され得る。
【００３３】
上述の特性を考慮すれば、本発明の組成物は、イオン液体の存在の故に、それらを電解液として、特に、好ましくはスーパーキャパシタタイプの、エネルギー貯蔵装置において使用されるのに特に好適にする、電解質混合物を形成する。
【００３４】
それ故本発明はまた、例えば、添付書類として添付された単一の図面の特定の実施態様によって例示された通りの、少なくとも１つのセル１を含んでなるスーパーキャパシタタイプのエネルギー貯蔵装置に関する。該セルは、セパレータ７によって互いに分離された正電極３と負電極５とを含んでなる。該セパレータは、電解液として、本発明によるイオン液体又は組成物を含んでなる。
【００３５】
正電極及び負電極は、炭素、特に活性炭を主成分とし得る。この場合、このタイプの電極を含んでなるスーパーキャパシタは、対称型システムとして記載され得る。
【００３６】
正電極及び負電極はまた、金属酸化物を主成分とし得る。
【００３７】
本発明による組成物は、各電極−セパレータ界面において、電気化学二重層を形成する。
【００３８】
本発明による組成物は、通常の電解液では壊れることになる非常に低い温度においても高い性能を有する（例えば、上述の５０／５０組成物については、２５℃で１１２Ｆ・ｇ−１対−４０℃で１２０Ｆ・ｇ−１）。
【００３９】
それらは硫酸を主成分とする電解液よりも腐食性が低い。
【００４０】
それらはまた、環境問題（特に溶媒が大気中に放出される際）及び安全性の問題（これらの溶媒にはしばしば引火性の危険がある）をもつ揮発性有機溶媒を用いた電解液に対し、代替物を形成する。
【００４１】
本発明はここに、以下に例示としてかつ限定するものとしてではなく示された、実施例を参照して記載される。
【図面の簡単な説明】
【００４２】
【図１】本発明によるスーパーキャパシタセルを示す図である。
【図２】実施例２の組成物について、粘度η（ｍＰａ・ｓで）対温度Ｔ（℃で）の時間依存性変化を例示するグラフである。
【図３】導電率Ｃ（ｍＳ・ｃｍ−１で）対温度Ｔ（℃で）における時間依存性変化を例示するグラフである。
【図４】炭素／炭素対称型スウェージロック（Ｓｗａｇｅｌｏｋ）システムにおける実施例２の組成物の、５ｍＶ／ｓにおける、異なる温度（−４０、２０、及び５０℃）に関するサイクリックボルタモグラム（−４０、２０、及び５０℃に対しそれぞれ曲線ａ、ｂ、及びｃ）である。
【図５】炭素／炭素対称型スウェージロックシステムにおける実施例２の組成物の、異なる掃引速度（２ｍＶ／ｓ、５ｍＶ／ｓ、１０ｍＶ／ｓ、２０ｍＶ／ｓ、５０ｍＶ／ｓ、及び１００ｍＶ／ｓ、）に関するサイクリックボルタモグラム（それぞれ曲線ａ、ｂ、ｃ、ｄ、ｅ、及びｆ）である。
【図６】炭素／炭素対称型スウェージロックシステムにおける実施例２の組成物の、５ｍＶ／ｓで−４０℃における、０から２Ｖまでの電位範囲にわたるサイクリックボルタモグラムである。
【発明を実施するための形態】
【実施例１】
【００４３】
本実施例は、本発明の組成物を調製するための主成分として使用される、ピロリジニウム硝酸塩タイプのイオン液体の調製を例示する。
本イオン液体の調製は、以下の反応スキームによって例示され得る。
【００４４】
【化１】
0006309512.tif 000002
【００４５】
これを行うため、ピロリジン（２６．７８ｇ；０．３７ｍｏｌ）を、氷浴中に浸されかつコンデンサを載置された三つ口フラスコに投入する。温度を制御するために温度計を使用する。６８％硝酸溶液（３４．５４ｇ；０．３７ｍｏｌ）を、滴下漏斗により三つ口フラスコに滴下添加し、この添加は激しい撹拌を維持しながら３０分間行う。次に続く酸−塩基反応は、発熱反応である。上述の氷浴は、反応媒体の温度を２５℃未満の値に維持できるようにする。添加が完了すれば、室温で２時間撹拌を維持した後、水と異相共沸混合物を形成できる１，２−ジクロロエタン２３３ｇを添加する。水を除去するため、混合物を上述の異相共沸混合物の沸点に達するまで（即ち、７３℃）常圧下で蒸留する。残留する１，２−ジクロロエタンは最終的に減圧下に蒸発され、引き換えに高粘度の透明な液体が残る。この液体が、上述のイオン液体に相当し、液体窒素トラップの使用により、真空中で２日間乾燥される。
【００４６】
該イオン液体は、２５℃で４５ｍＳ・ｃｍ−１の、及び８０℃で１０５ｍＳ・ｃｍ−１の導電率を有する。それはまた、２５℃で６ｍＰａ・ｓに近く、かつ８０℃では１．５ｍＰａ・ｓに等しい粘度、即ち、水のそれに近い粘度を有する。
【実施例２】
【００４７】
本実施例は、本発明による組成物、さらに具体的には、５０質量％の実施例１において調製されたイオン液体と、５０質量％のγ−ブチロラクトンとを含んでなる組成物の、物理化学的性質の研究に関する。
【００４８】
それ故、前記組成物の粘度及び導電率の、温度に対する時間依存性変化が測定され、その結果は添付書類として添付された図２及び３に移されている。
【００４９】
粘度η（ｍＰａ・ｓで）対温度Ｔ（℃で）の時間依存性変化を例示している図２から、温度が上昇するや否や該組成物の粘度が有意に低下することが明確に現れる。
【００５０】
導電率Ｃ（ｍＳ・ｃｍ−１で）対温度Ｔ（℃で）の時間依存性変化を例示している図３から、本発明の組成物が−１０から８０℃までの温度範囲にわたり、１０ｍＳ・ｃｍ−１より大きい導電率値を有することが明らかになる。
【００５１】
該組成物の熱安定性もまた、示差走査熱量測定により検査された。
−６０℃から１００℃までの温度範囲内では何ら転移が観察されないことが明らかになり、このことは、この温度範囲内でのこの組成物の安定性を立証している。
【００５２】
電気化学的挙動もまた、市販の活性炭上で、サイクリックボルトアンペロメトリーにより、炭素／炭素対称型スウェージロックシステムにおける５ｍＶ／ｓでの異なる温度（−４０、２０、及び５０℃）に関するサイクリックボルタモグラム（−４０、２０、及び５０℃についてそれぞれ曲線ａ、ｂ、及びｃ）からなる図４によって立証される通り、異なる温度において、また炭素／炭素対称型スウェージロックシステムにおける２０℃での異なる走査速度（２ｍＶ／ｓ、５ｍＶ／ｓ、１０ｍＶ／ｓ、２０ｍＶ／ｓ、５０ｍＶ／ｓ、及び１００ｍＶ／ｓ、）に関するサイクリックボルタモグラム（２ｍＶ／ｓ、５ｍＶ／ｓ、１０ｍＶ／ｓ、２０ｍＶ／ｓ、５０ｍＶ／ｓ、及び１００ｍＶ／ｓについてそれぞれ曲線ａ、ｂ、ｃ、ｄ、ｅ、及びｆ）からなる図５によって立証される通り、異なる走査速度において検査された。
【００５３】
図４は、本発明の組成物が温度の変化によって乱されないことを明白に示している。−４０℃では、この組成物は−２０℃におけると同様の電気化学的挙動を有する。図４及び５は、それ故、印加されたストレスに関わらず、本発明の組成物の強い容量特性を開示することに寄与している。
【００５４】
本発明による組成物のサイクル特性の研究はまた、炭素／炭素対称型スウェージロックシステムにおける、５ｍＶ／ｓで−４０℃における０から２Ｖまでの電位範囲にわたるサイクリックボルタモグラムからなる図６によって立証される通り、特に−４０℃での極端な温度において実施された。この動作電圧範囲にわたってサイクル特性を維持することは、この温度においては注目すべきものであり、他の水系及び有機系電解液で得られる結果よりも明らかに優れている。
【００５５】
異なる動作電圧について定電流モードで測定された静電容量を、以下の表に示す。このように、動作温度の変化が本発明による組成物を乱さないことが明らかとなる。
【表１】
0006309512.tif 000003
【図１】
0006309512.tif 000005
【図２】
0006309512.tif 000006
【図３】
0006309512.tif 000007
【図４】
0006309512.tif 000008
【図５】
0006309512.tif 000009
【図６】
0006309512.tif 000010